(57)【要約】【課題】  打抜き時や断裁時に発生する紙紛が少ないだけでなく、雨水や高湿度下に晒されてもカールやボコツキ等の変形を生じ難い、磁気キップ用紙、及び該用紙の製造方法を提供する。【解決手段】  木材パルプを用いてなる原紙に樹脂組成物を含浸させてなる磁気キップ用紙、及び、該用紙の製造方法。前記木材パルプの濾水度はＣＳＦで２５０ｍｌ〜４５０ｍｌであり、前記樹脂組成物中には、バインダー１００質量部に対し撥水剤が２５質量部〜１００質量部含有されている。【選択図】  なし【特許請求の範囲】
【請求項１】
濾水度がＣＳＦ２５０ｍｌ〜４５０ｍｌの木材パルプを用いてなる原紙の、少なくとも一方の表面に樹脂組成物を含有する塗工液を塗布し、前記樹脂組成物を前記原紙中に含浸させてなる磁気キップ用紙であって、前記樹脂組成物が少なくともバインダー及び撥水剤を含有すると共に、該バインダー／該撥水剤の質量比が１／４〜１／１であることを特徴とする磁気キップ用紙。
【請求項２】
前記バインダーの少なくとも１部が、ガラス転移温度が２０℃以上のアクリル系樹脂である、請求項１に記載された磁気キップ用紙。
【請求項３】
前記撥水剤がワックス系樹脂である、請求項１又は２に記載された磁気キップ用紙。
【請求項４】
前記樹脂組成物の含有量が前記原紙に対して２．５質量％〜１０質量％である、請求項１〜３のいずれかに記載された磁気キップ用紙。
【請求項５】
前記原紙が填料を含有しない、請求項１〜４のいずれかに記載された磁気キップ用紙。
【請求項６】
前記原紙のステキヒトサイズ度が３０秒以下である、請求項１〜５のいずれかに記載された磁気キップ用紙。
【請求項７】
木材パルプを用いてなる原紙の少なくとも一方の表面に、樹脂組成物を含有する塗工液を塗工する工程を含む磁気キップ用紙の製造方法であって、前記木材パルプとして濾水度がＣＳＦ２５０ｍｌ〜４５０ｍｌの木材パルプを用い、前記原紙としてステキヒトサイズ度が３０秒以下の原紙を用いると共に、前記樹脂組成物として、少なくともバインダー及び撥水剤を含有し、該バインダー／該撥水剤の質量比が１／４〜１／１である樹脂組成物を使用することを特徴とする磁気キップ用紙の製造方法。
【発明の詳細な説明】
【技術分野】
【０００１】
本発明は、磁気記録層を有する航空券、高速道路通行券、駐車券等に用いられる、磁気キップ用紙及びその製造方法に関する。
【背景技術】
【０００２】
自動改札に対応するための航空券、高速道路通行券、駐車券等は、発券機や読み取り機の磁気ヘッドによって情報が書き込まれたり読み取られるように、磁気キップ用紙の片面には、磁気記録層が塗布されている。
【０００３】
磁気キップ用紙は、大径、広幅の巻取りから、断裁や打抜きの工程、及び磁気記録層の塗布工程を経て、最終的にクレジットカード大の大きさにされ、磁気キップとして使用される。この場合、断裁時や打抜き時に紙紛が発生すると、紙紛が磁気記録層や券表面に付着し、これが更に磁気ヘッド部分にも付着するために、書き込みや読み込みのエラーが発生し易くなる。
【０００４】
また、磁気キップ用紙の撥水性が劣ると、雨や高湿度の雰囲気に晒された場合、券にカールやボコツキが生じ、券が磁気ヘッドを通過する時に、磁気記録層部がヘッドに均一に接触し難くなり、書き込みや読み込みのエラーが発生し易くなるので好ましくない。
【０００５】
これらの問題を解決すべく、原紙に撥水剤を５質量％以上含有させて磁気出力のバラツキを減少させた磁気券シート（特許文献１）、磁気塗工層の配向を、原紙の走行方向に対して特定化することによってカールを抑制した磁気記録シート（特許文献２）、原紙の坪量、引張り強さの縦横比を特定化することによって、断裁やカット適性を最適化した情報記録紙（特許文献３）、原紙の坪量、密度、水浸漬後の縦方向のコワサを特定化することによって、券のボコツキを改善した磁気記録紙（特許文献４）、原紙のパルプ配合、層間強度、密度、坪量、灰分を特定化することにより、券のボコツキ、カット適性、走行性、折り適性を最適化した磁気記録紙（特許文献５）等が開示されているが、紙紛の抑制とボコツキの防止とを同時に満足させることのできるものは未だ知られていない。
【特許文献１】特許第３２６８０５９号公報
【特許文献２】特開平１０−２０８０２４０号公報
【特許文献３】特開２００１−２８８６９９号公報
【特許文献４】特開２００２−２６９７２６号公報
【特許文献５】特開２００４−１２５８号公報
【発明の開示】
【発明が解決しようとする課題】
【０００６】
従って本発明の第１の目的は、打抜き時や断裁時における紙紛の発生が少なく、発券機内の磁気ヘッドへの紙粉の付着による、書き込みエラーや読み込みエラーの発生を防止することができるだけでなく、雨水や高湿度下に晒されてもカールやボコツキ等の変形が生じ難く、接触不良による書き込みエラーや読み込みエラーの発生が生じ難い、片面に帯状の磁気記録層を有する航空券、高速道路通行券、駐車券等に用いる、磁気キップ用紙を提供することにある。
本発明の第２の目的は、接触不良による書き込みエラーや読み込みエラーの発生が生じ難い、片面に帯状の磁気記録層を有する航空券、高速道路通行券、駐車券等に用いる、磁気キップ用紙の製造方法を提供することにある。
【課題を解決するための手段】
【０００７】
本発明者らは、断裁時や打抜き時に紙紛が発生し難く、ボコツキやカール等の変形が少ない磁気キップ用紙の開発を鋭意検討した結果、特定範囲の濾水度を有する木材パルプを用いてなる原紙表面に、バインダーと共に一定量の撥水剤を含有する樹脂組成物を含浸させた場合には、裁断時に紙紛の発生が少なく、且つ撥水性が良好で、水分に晒されたときのボコツキやカール等の変形が少ないことを見出し、本発明に到達した。
即ち本発明は、濾水度がＣＳＦ２５０ｍｌ〜４５０ｍｌの木材パルプを用いてなる原紙の少なくとも一方の表面に、樹脂組成物を含有する塗工液を塗布し、前記樹脂組成物を前記原紙中に含浸させてなる磁気キップ用紙であって、前記樹脂組成物が少なくともバインダー及び撥水剤を含有すると共に、該バインダー／該撥水剤の質量比が１／４〜１／１であることを特徴とする磁気キップ用紙である。
【発明の効果】
【０００８】
本発明の磁気キップ用紙は、打抜き時や断裁時における紙紛の発生が少ない上、撥水性が良好であるため、磁気記録層を塗布して使用する際に、発券機内において磁気ヘッドへの紙粉の付着による書き込みエラーや読み込みエラーの発生を防止することができる。また、雨水や高湿度下に晒されてもカールやボコツキ等の変形が生じ難く、磁気ヘッドとの接触不良による書き込みエラー、読み込みエラーの発生を防止することができる。
【発明を実施するための最良の形態】
【０００９】
本発明の磁気キップ用紙は、本質的に、木材パルプを用いた原紙及び樹脂組成物からなる。上記木材パルプの濾水度は、紙紛、及びカールやボコツキを抑制する観点から、ＣＳＦ２５０ｍｌ〜４５０ｍｌの範囲であることが必須である。パルプの濾水度が２５０ｍｌ未満であると、繊維間の結合強度が高くなるので紙紛は少なくなる傾向となるが、カールやボコツキが発生し易くなるので好ましくない。また、濾水度がＣＳＦ４５０ｍｌを超えると、カールやボコツキは減少するが、紙紛が発生し易くなるので好ましくない。
【００１０】
原料パルプとしては、ＬＢＫＰやＮＢＫＰ等の木材パルプが、性能及びコスト面から有利である。なお、２種以上のパルプを混合する場合は、混合後の濾水度がＣＳＦ２５０ｍｌ〜４５０ｍｌの範囲であればよい。例えば、一方のパルプの濾水度が２５０ｍｌ未満、もう一方のパルプの濾水度が４５０ｍｌを超えている場合であっても、混合後の濾水度がＣＳＦ２５０ｍｌ〜４５０ｍｌの範囲に入ればよい。また、性能に影響を与えない範囲で竹パルプ、靭皮パルプ、コットンリンターパルプ等の非木材パルプ、ポリエチレン繊維やポリエステル繊維等の合成繊維パルプを併用することも可能である。
【００１１】
本発明においては、カールやボコツキ及び紙紛の発生を抑制するために、上記原紙に樹脂組成物を含む塗工液を塗布する。該樹脂組成物は、バインダーと、該バインダー１００質量部に対して２５質量部〜１００質量部の撥水剤を含有することが必須である。撥水剤がバインダー１００質量部に対して２５質量部未満であると撥水性が劣り、カールやボコツキが生じ易くなる。一方、撥水剤が１００質量部を超えると樹脂組成物中のバインダーの比率が下がるので紙紛が発生し易くなる。
【００１２】
樹脂組成物中のバインダー成分としては、アクリル系共重合体、アクリル−スチレン系共重合体等の共重合体、自己架橋型アクリル系共重合体等の水溶液、水分散性アクリル系樹脂等のアクリル系樹脂を、単独あるいは２種以上混合して使用することが好ましい。
具体的にはスチレンあるいはスチレン誘導体と、アクリル酸（メタクリル酸）、アクリル酸メチル、アクリル酸エチル、アクリル酸ブチル、アクリル酸２−エチルヘキシル等のアクリル酸エステルや、メタクリル酸メチル、メタクリル酸エチル、メタクリル酸ブチル等のメタクリル酸エステルとのアクリル系共重合物等が挙げられる。
【００１３】
また、バインダーとして使用する樹脂のガラス転移温度は２０℃以上であることが好ましい。ガラス転移温度が２０℃以上であれば、紙紛発生の抑制効果が維持されると共に、再生時の離解工程において、機械的剪断力により細かく粉砕することができる。また、粘着性が無いので、分離した繊維が再凝集したり、抄紙時にウェットプレスロールやドライヤー表面に付着してマシンを汚すというトラブルも無い。
一方、ガラス転移温度が２０℃未満であると樹脂が柔らかくなり過ぎるため、紙紛抑制効果は良くなる傾向であるが、紙が柔らかくなってブロッキングし易くなる上、樹脂の粘着性が増すために、再生工程における離解が困難となるので好ましくない。
【００１４】
本発明で使用する樹脂組成物中の撥水成分としては、パラフィン系ワックス、石油系ワックス、動植物系ワックス等のワックス系撥水剤が、撥水性の発現性やコストのバランスの観点から好適である。また、紙紛発生の抑制や撥水性に影響を及ぼさない範囲で、塗液中に、シリコーン系及び／又はフッ素系の撥水剤、表面サイズ剤、染料、消泡剤、粘度調整剤等を適宜添加することが可能である。
【００１５】
樹脂組成物の含有量は、紙紛発生の抑制や撥水性を良好に保つため、原紙に対して２．５質量％〜１０質量％であることが好ましい。２．５質量％未満であると、目標とする紙紛抑制効果が得られない。一方、１０質量％を超えると樹脂分であるバインダー成分が多くなるので、再生性が得られなくなる。
【００１６】
本発明の磁気キップ用紙は、紙紛の発生を抑制する観点から填料を含有しないことが好ましい。炭酸カルシウム、酸化チタン、タルク等の填料は、それ自体の結合強度が著しく低いので、打抜き時や断裁時に脱落し易い。また、填料がパルプ繊維間に存在すると繊維間結合力が低下するので、これによってパルプ繊維や填料が脱落し易くなり、紙紛発生の原因となる。
【００１７】
本発明の磁気キップ用紙においては、樹脂組成物を含有する塗工液を紙層に均一に浸透させるために、塗工液を含浸させる前の原紙のステキヒトサイズ度を３０秒以下とすることが好ましい。ステキヒトサイズ度が３０秒を超えると、塗工液が紙層内部まで浸透し難くなり、紙層に不均一に浸透するため、均一に浸透した場合より紙紛の発生やボコツキが生じやすくなる上、カール等の変形が生じ易くなる。
【００１８】
本発明の磁気キップ用紙においては、内添サイズ剤を添加しなくても良く、ステキヒトサイズ度を３０秒以下に調整することができる限り、内添サイズ剤の添加は任意である。内添サイズ剤としては、一般的なロジンサイズ（酸性抄き）、アルキルケテンダイマー、アルケニル無水コハク酸、中性ロジン（以上中性抄き）等が使用可能である。
また、紙紛の発生、及びボコツキやカール等の発生の防止性能に影響を与えない範囲で、定着剤、紙力向上剤、染料等を添加することが可能である。
【００１９】
本発明の磁気キップ用紙の製造に際しては、原紙中に樹脂組成物を含有させるために、樹脂組成物を含有する塗工液を原紙に塗工する。塗工方法としては、抄紙機上のサイズプレス、ゲートロールコーター、ブレードコーター、エアーナイフコーター、バーコーター等の一般的塗工機を使用することが可能であるが、特にサイズプレスを使用することが好適である。また、製紙後の後処理で、上記塗工機によって塗工することも可能である。
以下に、実施例によって本発明を更に説明するが、本発明はこれらによって限定されるものではない。
【実施例１】
【００２０】
針葉樹晒クラフトパルプ（以下「ＮＢＫＰ」とする。濾水度ＣＳＦ５００ｍｌ）が２０質量％、広葉樹晒クラフトパルプ（以下「ＬＢＫＰ」とする。濾水度ＣＳＦ２５０ｍｌ）が８０質量％となるように混合し、混合濾水度がＣＳＦ３００ｍｌのパルプ原料を作製した。
【００２１】
このパルプスラリー中に、内添薬品としてパルプ１００質量部に対して硫酸バンドを１．５質量部、湿潤紙力剤（商品名：ＡＦ−２５５、荒川化学工業（株）製）を０．１質量部となるように添加し、長網抄紙機により抄紙して原紙とした後、サイズプレスによって、下記の樹脂組成物を含有する塗工液を塗布した。
サイズプレス前の原紙のステキヒトサイズ度は０秒であった。
【００２２】
前記塗工液（以下「樹脂組成物液」とする。）は、バインダーとしてスチレン・アクリル系樹脂（サイデン化学（株）製の商品名：ＥＫ−６１、ガラス転移温度２４℃）を６０質量部、酸化澱粉を４０質量部、撥水剤としてパラフィン系ワックス（中京油脂（株）製の商品名：Ｈ６２０、）を５０質量部含み、固形分濃度を１２質量％としたものである。
得られた磁気キップ用紙の坪量は１６０ｇ／ｍ２、厚さは１９０μｍ、樹脂組成物の含有率は固形分で９質量％であった。この試料について以下に記載する方法により、紙紛、カール及びボコツキを測定した。結果は表１に示した通りである。
【００２３】
（１）紙紛の測定：
クリーンルーム内に設置したパーティクルカウンターにより、縦方向５ｃｍ幅にカットした試料を横方向に１０回引き裂き、このときに発生した５μｍ以上の紙紛の個数を測定した。この場合、評価基準を、紙紛の個数が２００個／０．０１ｃｆ以下であれば発券機などの磁気ヘッドにおけるエラーの問題がないレベルとし、２００個未満を○、２００個を超える場合を×とした。
【００２４】
（２）カール及びボコツキの測定：
クレジットカード大（縦８５ｍｍ×横５７ｍｍ）に裁断した試料を標準状態で調湿した後、純水に３０秒間浸漬した。次いで純水から取り出し、直ちに表面の水分を乾いたペーパータオルでふき取り、２３℃、５０％ＲＨの雰囲気で２時間放置した後、カールやボコツキ等の変形度合いを目視によって観察し、変形が少ない場合を○、変形が大きい場合を×とした。
【００２５】
（３）再生性の測定：
試料を１ｃｍ角に裁断し、２質量％濃度で、２Ｌの試料を、Ｔａｐｐｉ標準離解機により２０分間離解処理し、その時の離解の程度を目視観察し、下記の基準で評価した。
評価基準  ○：離解性良好、△：一部未離解物が残る、×：離解不能
【実施例２】
【００２６】
ＮＢＫＰが２０質量％、ＬＢＫＰが８０質量％となるように混合した後叩解し、濾水度３５０ｍｌのパルプ原料を作製した。このパルプ原料を用い、実施例１と同様にして磁気キップ用紙を作製した。内添薬品としてロジンサイズ剤を０．１質量％添加し、樹脂組成物の固形分濃度を１５％とした。なお、サイズプレス前の原紙のステキヒトサイズ度は１０秒であった。
得られた磁気キップ用紙の坪量は１６０ｇ／ｍ２、厚さは１９０μｍ、樹脂組成物の含有率は固形分で７質量％であった。この試料について実施例１と同様に評価を行い、結果を表１に示した。
【００２７】
［比較例１］
ＬＢＫＰ（ロ水度２００ｍｌ）が９０質量％、ＮＢＫＰ（ロ水度２００ｍｌ）が１０質量％となるように混合し、混合濾水度を２００ｍｌとしたこと以外は実施例１と同様にして磁気キップ用紙を作製した。得られた磁気キップ用紙の坪量は１６０ｇ／ｍ２、厚さは１９０μｍ、樹脂組成物の含有率は固形分で９質量％であった。この試料について実施例１と同様に評価を行い、結果を表１に示した。
【００２８】
［比較例２］
パルプの濾水度を５００ｍｌとしたこと以外は、実施例２と同様にして磁気キップ用紙を作製した。得られた磁気キップ用紙の坪量は１６０ｇ／ｍ２、厚さは１９０μｍ、樹脂組成物の含有率は固形分で７質量％であった。この試料について実施例１と同様に評価を行い、結果を表１に示した。
【００２９】
［比較例３］
填料としてタルクを、紙中含量が１５質量％になるように添加したこと以外は、実施例１と同様にして磁気キップ用紙を作製した。得られた磁気キップ用紙の坪量は１６０ｇ／ｍ２、厚さは１９０μｍ、樹脂組成物の含有率は固形分で９質量％であった。この試料について実施例１と同様に評価を行い、結果を表１に示した。
【００３０】
［比較例４］
ロジンサイズ剤を１質量％となるように添加したこと以外は、実施例１と同様にして磁気キップ用紙を作製した。サイズプレス前の原紙のステキヒトサイズ度は１００秒であった。得られた磁気キップ用紙の坪量は１６０ｇ／ｍ２、厚さは１９０μｍ、樹脂組成物の含有率は固形分で５質量％であった。この試料について実施例１と同様に評価を行い、結果を表１に示した。
【００３１】
［比較例５］
樹脂組成物液中のワックスの配合を１０質量部としたこと以外は、実施例１と同様にして磁気キップ用紙を作製した。得られた磁気キップ用紙の坪量は１６０ｇ／ｍ２、厚さは１９０μｍ、樹脂組成物の含有率は固形分で９質量％であった。この試料について実施例１と同様に評価を行い、結果を表１に示した。
【００３２】
［比較例６］
樹脂組成物液中のワックスの配合を２００質量部としたこと以外は、実施例１と同様にして磁気キップ用紙を作製した。得られた磁気キップ用紙の坪量は１６０ｇ／ｍ２、厚さは１９０μｍ、樹脂組成物の含有率は固形分で１９質量％であった。この試料について実施例１と同様に評価を行い、結果を表１に示した。
【００３３】
［比較例７］
樹脂組成物液液中のバインダーとしてアクリル系樹脂（商品名：Ａ４１００、日本エムエスシー（株）製、ガラス転移温度５℃）を用いたこと以外は、実施例１と同様にして磁気キップ用紙を作製した。得られた磁気キップ用紙の坪量は１６０ｇ／ｍ２、厚さは１９０μｍ、樹脂組成物の含有率は固形分で９質量％であった。この試料について実施例１と同様に評価を行い、結果を表１に示した。
【００３４】
［比較例８］
樹脂組成物液の固形分濃度を２質量％としたこと以外は、実施例１と同様して磁気キップ用紙を作製した。得られた磁気キップ用紙の坪量は１６０ｇ／ｍ２、厚さは１９０μｍ、樹脂組成物の含有率は固形分で１．５質量％であった。この試料について実施例１と同様に評価を行い、結果を表１に示した。
【００３５】
【表１】
2006274458.tif 000002
【００３６】
表１に示されるように、本発明の磁気記録原紙は、紙粉の発生量が少なく、カール及びボコツキが改善され、再生性も良好であった。
【産業上の利用可能性】
【００３７】
本発明の磁気キップ用紙は、打抜き時や断裁時の紙紛の発生が少ない上、撥水性が良好であるので、雨水や高湿度下に晒されてもカールやボコツキ等の変形が生じ難い。これによって、発券機内における磁気ヘッドへの紙粉の付着や磁気ヘッドとの接触不良による書き込みエラー、読み込みエラーの発生を防止することができる。従って、本発明の磁気キップ用紙は、磁気記録層を塗布して、航空券、高速道路通行券、駐車券等として利用するのに好適である。